СЫРЬЕВАЯ СМЕСЬ ДЛЯ ИЗГОТОВЛЕНИЯ ТЕПЛОИЗОЛЯЦИОННЫХ МАТЕРИАЛОВ
CRUDE MIXTURE FOR PRODUCING HEAT-INSULATING MATERIALS

Изобретение относится к промышленности строительных материалов, а именно к составам сырьевых смесей для изготовления теплоизоляционных изделий, используемых в конструкциях стен, полов, перегородок.
Известна сырьевая смесь для изготовления теплоизоляционных изделий, содержащая, мас.%: древесный заполнитель 58,9-77,2; фенолформальдегидная смола 12,7-23,6; гидролизный лигнин 2,9-9,1; непрядомые отходы ткацкого производства 7,2-13,2 [1].
Задачей изобретения является снижение токсичности теплоизоляционных изделий.
Технический результат достигается тем, что сырьевая смесь для изготовления теплоизоляционных изделий, включающая древесный заполнитель, связующее, гидролизный лигнин, в качестве связующего содержит измельченные отходы термопластичной пластмассы при следующем соотношении компонентов, мас.%: древесный заполнитель 69,0-78,0; гидролизный лигнин 1,0-2,0; измельченные отходы термопластичной пластмассы 20,0-30,0.
В таблице приведены составы сырьевой смеси.
Компоненты
Состав, мас.%
1
2
3
Древесный заполнитель
78,0
73,5
69,0
Гидролизный лигнин
2,0
1,5
1,0
Измельченные отходы
- полиэтилена
20,0
-
-
- полипропилена
-
25,0
-
- полистирола
-
-
30,0
Состав №1, 3: в качестве древесного заполнителя используют дробленку.
Состав №2: в качестве древесного заполнителя используют опилки.
Ниже приведен пример получения теплоизоляционных изделий из предложенной сырьевой смеси.
Компоненты дозируют в требуемых количествах.
Подготавливают древесный заполнитель (дробленку, полученную из отходов обработки сосны). Заполнитель измельчают до размера частиц не более 5 мм. Отходы термопластичной пластмассы (полистирола) измельчают до размера частиц не более 3 мм. Древесный заполнитель, отходы термопластичной пластмассы, гидролизный лигнин смешивают. Полученную массу нагревают до температуры 100-105°С и формуют из нее изделия требуемой конфигурации, которые затем отверждают до комнатной температуры.
Изделия из предложенной сырьевой смеси прочны, водостойки, не содержат фенолформальдегидной смолы. Изделия экологически безопасны.
Источники информации
1. Авторское свидетельство СССР №1131856, 1984.